(57)【特許請求の範囲】
【請求項１】
中空糸膜の外表面側に原液が供給され、中空糸膜の内表面側から濾液が取り出される外圧濾過方式で使用される中空糸膜モジュールの運転方法であって、中空糸膜を用いて原液を濾過する濾過工程と、中空糸膜の濾液側から気体または液体により加圧する加圧工程と、を行った後、その次の濾過工程との間で中空糸膜の濾液側から気体または液体により加圧する加圧工程を繰り返すことなく、中空糸膜の原液側を気泡で洗浄する気体洗浄工程と、モジュール内の液体を系外に排出する排水工程と、中空糸膜の原液側に液体を満たす充水工程とを、濾過工程とその次の濾過工程との間で二回以上繰り返す中空糸膜モジュールの運転方法。
【請求項２】
一定回数以上前記濾過工程、前記加圧工程、気体洗浄工程、排水工程、充水工程を繰り返した後に、濾過工程とその次の濾過工程との間で前記気体洗浄工程と前記排水工程と前記充水工程とを二回以上繰り返して行う請求項１に記載の中空糸膜モジュールの運転方法。
【請求項３】
前記中空糸膜モジュールとして、中空糸膜束の上端は一括で固定し、下端は中空糸膜が一本ずつ固定されない状態で封止された片端フリータイプの中空糸膜モジュールを用いる請求項１又は２に記載の中空糸膜モジュールの運転方法。
【請求項４】
中空糸膜エレメントを有する中空糸膜モジュールと、
前記中空糸膜モジュールに原液を供給する送液ポンプと、
前記中空糸膜モジュールに加圧用の気体又は液体を供給する加圧装置と、
前記送液ポンプ及び前記加圧装置の作動制御を行う制御装置とを備え、
前記制御装置は、中空糸膜を用いて原液を濾過する濾過工程と、中空糸膜の濾液側から気体または液体により加圧する加圧工程と、を行った後、その次の濾過工程との間で中空糸膜の濾液側から気体または液体により加圧する加圧工程を繰り返すことなく、気体洗浄工程と、排水工程と、充水工程とを、濾過工程とその次の濾過工程との間で二回以上繰り返すように構成されていることを特徴とする濾過装置。
【請求項５】
前記中空糸膜モジュールとして、前記中空糸膜エレメントの上端は一括で固定し、下端は中空糸膜が一本ずつ固定されない状態で封止された片端フリータイプの中空糸膜モジュールが用いられている請求項４に記載の濾過装置。
【発明の詳細な説明】
【技術分野】
【０００１】
本発明は、中空糸膜モジュールの運転方法及びその方法に用いる濾過装置に関する。
【背景技術】
【０００２】
近年、中空糸膜による分離技術の開発が進み、水の濾過をはじめ様々な用途に広く用いられている。しかし、中空糸膜による濾過の過程では、ＳＳと呼ばれる原液中の懸濁物質等の固形物が中空糸膜表面に付着し、または微多孔に侵入し、経時的に透過流束の低下が生じる。そこで、安定して長期的に濾過運転を継続するためには、濾過条件の設定と同時に中空糸膜の洗浄方法並びに洗浄における濾過装置の運転方法の開発が不可欠とされている。
【０００３】
従来、中空糸膜モジュールの洗浄方法として、種々の方法が提案されており、これらは物理的洗浄方法と化学的洗浄方法とに大別できる。
【０００４】
物理的洗浄方法としては、水、濾過水等の液体を濾液側から原液側へ通過させる液体逆洗方法、加圧気体を濾液側から原液側へ通過させる気体逆洗方法（特許文献１、特許文献２など）、原液側でモジュール底部などから気泡を噴出させるバブリング方法、超音波法など、多種多様の方法が提案されている。また、化学的洗浄方法としては酸、アルカリ水溶液、酸化剤、洗浄剤などの薬液により、付着物を溶解または分解することで除去する方法が知られている。
【０００５】
一般に、従来公知の物理的洗浄方法を用いた場合、その洗浄効果は必ずしも満足できるレベルにはなく、例えば濾過工程と洗浄工程とをシーケンスコントロールなどによって連続して運転した場合、数日から数ヶ月程度で透過流束が大きく低下するといった問題があった。この問題を解決するために、特許文献３において、中空糸膜の原液側から気泡が放出される圧力よりも小さい圧力の気体を中空糸膜の濾液側から導入する物理洗浄方法が提案されている。
【先行技術文献】
【特許文献】
【０００６】
【特許文献１】特開昭５３−１０８８８２号公報
【特許文献２】特表平１−５００７３２号公報
【特許文献３】特開平１０−２８６４４１号公報
【発明の概要】
【発明が解決しようとする課題】
【０００７】
特許文献３の物理洗浄方法を用いることで、ＳＳが少ない原液、濾過による膜目詰まりが起こりにくい原液の濾過、あるいは低い濾過流束での濾過では、長期間の連続した濾過運転が可能になる。一方で、原液中のＳＳが多い高濁度原液の濾過、膜目詰まりを防止すべく凝集処理を行った原液の濾過、あるいは単位膜面積当たりの濾過流量である濾過流束を高く設定した濾過においては、膜濾過により中空糸膜の表面に付着したＳＳを物理的洗浄によって排出することができず、次第にＳＳが中空糸膜表面に堆積して濾過の抵抗となり、濾過流束の低下により濾過運転の継続が困難となる場合が多い。したがって、高濁度原液、前処理として凝集処理を必要とする原液、高濾過流束での濾過運転において長期間の連続した濾過運転を可能とするためには、物理洗浄における有効な運転方法の開発が必要である。
【０００８】
本発明の目的は、従来の方法に比較して中空糸膜へのＳＳの堆積を低減することが可能な中空糸膜モジュールの運転方法及び濾過装置を提供することにある。
【課題を解決するための手段】
【０００９】
上記の課題を解決する本発明の中空糸膜モジュールの運転方法は、下記の特徴を有する。
【００１０】
（１）中空糸膜の外表面側に原液が供給され、中空糸膜の内表面側から濾液が取り出される外圧濾過方式で使用される中空糸膜モジュールの運転方法であって、中空糸膜を用いて原液を濾過する濾過工程と、中空糸膜の濾液側から気体または液体により加圧する加圧工程と、を行った後、その次の濾過工程との間で中空糸膜の濾液側から気体または液体により加圧する加圧工程を繰り返すことなく、中空糸膜の原液側を気泡で洗浄する気体洗浄工程と、モジュール内の液体を系外に排出する排水工程と、中空糸膜の原液側に液体を満たす充水工程とを、濾過工程とその次の濾過工程との間で二回以上繰り返すことを特徴としている。
【００１２】
（２）上記（１）において、一定回数以上前記濾過工程、前記加圧工程、気体洗浄工程、排水工程、充水工程を繰り返した後に、濾過工程とその次の濾過工程との間で前記気体洗浄工程と、前記排水工程と、前記充水工程とを二回以上繰り返して行ってもよい。
【００１３】
（３）上記（１）〜（２）の何れかにおいて、前記中空糸膜モジュールとして、中空糸膜束の上端は一括で固定し、下端は中空糸膜が一本ずつ固定されない状態で封止された片端フリータイプの中空糸膜モジュールを用いてもよい。
【００１４】
（４）また、本発明に係る濾過装置は、中空糸膜エレメントを有する中空糸膜モジュールと、前記中空糸膜モジュールに原液を供給する送液ポンプと、前記中空糸膜モジュールに加圧用の気体又は液体を供給する加圧装置と、前記送液ポンプ及び前記加圧装置の作動
制御を行う制御装置とを備える濾過装置である。前記制御装置は、中空糸膜を用いて原液を濾過する濾過工程と、中空糸膜の濾液側から気体または液体により加圧する加圧工程と、を行った後、その次の濾過工程との間で中空糸膜の濾液側から気体または液体により加圧する加圧工程を繰り返すことなく、気体洗浄工程と、排水工程と、充水工程とを、濾過工程とその次の濾過工程との間で二回以上繰り返すように構成されていることを特徴とする。
【００１５】
（５）前記濾過装置において、前記中空糸膜モジュールとして、前記中空糸膜束の上端は一括で固定し、下端は中空糸膜が一本ずつ固定されない状態で封止された片端フリータイプの中空糸膜モジュールが用いられていてもよい。
【００１６】
本発明の中空糸膜モジュールの運転方法が、従来の運転方法に比較して優れた効果を発現する理由は定かではないが、本発明者らが現時点で推定している本発明の作用について、図１に示す外圧濾過方式を例として、以下に説明する。
【００１７】
図１は、外圧濾過方式における濾過工程、加圧工程、気体洗浄工程及び排水工程における中空糸膜表面へのＳＳの付着、剥離、排出を模式的に表す図である。原液中のＳＳは濾過により処理水と分離され、膜表面に付着する。膜表面に付着したＳＳは、続く加圧工程において中空糸膜モジュールの濾液側から液体または気体で加圧されることにより亀裂が生じ、膜表面から一部剥離する。さらに気体洗浄工程においてモジュール底部から気泡を噴出させることで、ＳＳは膜表面から剥離し、排水工程においてモジュール外に排出される。ここで原液のＳＳ濃度が高い場合、膜目詰まりを防止するために前処理として凝集を行っている場合、あるいは単位膜面積当たりの濾過流量である濾過流束が高く設定されている場合等には、濾過工程中に膜表面に付着するＳＳ量が多くなる。このため、加圧工程、気体洗浄工程、排水工程でＳＳを完全に排出することができず、徐々に中空糸膜表面にＳＳが堆積して濾過抵抗となる。ＳＳの堆積が進行すると濾過流束が徐々に低下し、濾過運転の継続が困難となる。そこで上記物理洗浄の排水工程の後に再度原液を充水し、気体洗浄工程を行い、再度排水工程を実施することでＳＳの排出効果を高めることができる。また、濾過工程と物理洗浄の繰返しにより中空糸膜表面にＳＳが堆積した後であっても、モジュールに原液を充水し、気体洗浄工程を行い、排水工程を行う一連の運転を繰り返すことにより、膜表面に堆積したＳＳを剥離させ、排出することができる。すなわち、排水工程の後に再度原液を充水して洗浄工程の後に排水する、という方法は、濾液の回収効率が低下するという理由から従来採用されていなかった。しかしながら、ＳＳ付着量が多くなる原液を濾過する場合には、中空糸膜モジュールの交換頻度が高くなってしまうため、排水工程の後に再度原液を充水して洗浄工程の後に排水する、という方法を採用することにより、濾液の回収効率が低下するという欠点があるものの総合的なコスト低減に寄与することができる。
【発明の効果】
【００１８】
以上説明したように、本発明の中空糸膜モジュールの運転方法及び濾過装置によって、ＳＳ付着量を低減することができ、長期間安定的に連続した濾過運転が可能となる。
【図面の簡単な説明】
【００１９】
【図１】各工程における中空糸膜エレメント表面のＳＳの付着・剥離・排出を説明するための図である。
【図２】本発明の実施形態に係る濾過装置に用いられる外圧型中空糸膜モジュールの一例を示す図である。
【図３】外圧型中空糸膜モジュールを使用した本発明の実施形態に係る濾過装置の一例を示す図である。
【図４】図３に示す濾過装置の基本的な運転プログラムを示す図である。
【図５】実施例１における各工程の順序を説明するための図である。
【図６】実施例２における各工程の順序を説明するための図である。
【図７】比較例１における各工程の順序を説明するための図である。
【図８】実施例１、実施例２及び比較例１におけるＳＳ付着量の推移を示す図である。
【発明を実施するための形態】
【００２０】
以下、本発明を実施するための形態について図面を参照しながら詳細に説明する。
【００２１】
本発明の実施形態で使用される中空糸膜としては、ポリビニルアルコール系樹脂により親水化処理されたポリスルホン系樹脂、ポリフッ化ビニリデン系樹脂、親水性高分子が添加されたポリスルホン系樹脂、ポリフッ化ビニリデン系樹脂、ポリビニルアルコール系樹脂、ポリアクリロニトリル系樹脂、酢酸セルロース系樹脂、親水化処理されたポリエチレン系樹脂などの親水性素材からなるものが、高い親水性を有するためにＳＳ成分の難付着性、付着したＳＳ成分の剥離性に優れている点で好ましいが、他の素材で構成された中空糸膜を用いることもできる。例えば、ポリオレフィン系、ポリスルホン系、ポリエーテルスルホン系、酢酸セルロース系、ポリフッ化ビニリデン系、ポリパーフルオロエチレン系、ポリメタクリル酸エステル系、ポリエステル系、ポリアミド系などの有機高分子系の素材で構成された中空糸膜、セラミック系などの無機系の素材で構成された中空糸膜などを使用条件、所望する濾過性能などに応じて選択することができる。ここで、ポリビニルアルコール系樹脂により親水化処理されたポリスルホン系樹脂、ポリフッ化ビニリデン系樹脂、親水性高分子が添加されたポリスルホン系樹脂、ポリフッ化ビニリデン系樹脂、ポリビニルアルコール系樹脂からなる中空糸膜は、上記した親水性に優れるのみならず、耐熱性にも優れることから、特に好ましい。有機高分子系の素材を使用する場合、３０モル％以内の量で他成分を共重合したもの、または３０重量％以内の量で他の素材をブレンドしたものであってもよい。
【００２２】
有機高分子系の中空糸膜を使用する場合、中空糸膜の製造方法は特に限定されることはなく、素材の特性及び所望する中空糸膜性能に応じて、公知の方法から適宜選択した方法を選択することができる。一般的には溶融紡糸法、湿式紡糸法、乾湿式紡糸法などが採用される。また、透水性の観点から中空糸膜は緻密層と支持層とを有する傾斜構造を持つことが好ましいが、一般に溶融紡糸法により製造される中空糸は対称構造となることから、乾湿式紡糸法などの相転換法により製造することが好ましい。
【００２３】
本実施形態で使用される中空糸膜の孔径は特に限定されないが、０．００１〜５ミクロンの範囲内であることが、高い透水性を有し、濾過効率が低下するおそれが小さいことから好ましい。なお、ここでいう孔径とは、コロイダルシリカ、エマルジョン、ラテックスなどの粒子径が既知の各種基準物質を中空糸膜で濾過した際に、その９０％が排除される基準物質の粒子径をいう。孔径は均一であることが好ましい。限外濾過膜であれば、上記のような基準物質の粒子径に基づいて、孔径を求めることは不可能であるが、分子量が既知の蛋白質を用いて同様の測定を行ったときに、分画分子量が３０００以上であるものが好ましい。
【００２４】
中空糸膜の力学的性質及びモジュールとしての膜面積の観点から、中空糸膜の外径は２００〜３００００ミクロンの範囲に設定することが好ましく、５００〜２０００ミクロンの範囲内であることがより好ましい。同様に中空糸膜の厚さは１００〜６００ミクロンの範囲内であることがより好ましい。
【００２５】
本実施形態において、該中空糸膜はモジュール化されて濾過に使用される。濾過方法、濾過条件、洗浄方法などに応じてモジュールの形態を適宜選択することができ、１本または複数本の中空糸膜エレメントを装着して中空糸膜モジュールを構成しても良い。モジュールの形態としては、例えば数十本から数十万本の中空糸膜を束ねてモジュール内でＵ字型にしたもの、中空糸繊維束の一端を適当なシール材により一括封止したもの、中空糸繊維束の一端を適当なシール材により一本ずつ固定されていない状態（フリー状態）で封止したもの、中空糸繊維束の両端を開口したものなどが挙げられる。また、中空糸膜モジュールの形態も特に限定されることはなく、例えば円筒状であってもスクリーン上であってもよい。本実施形態の洗浄方法では、ＳＳ排出性が重要となることから、中空糸繊維束の一端を１本ずつフリー状態で封止した「片端フリー」タイプのモジュールを用いることが特に好ましい。
【００２６】
本実施形態で使用される中空糸膜モジュールによる濾過の方式としては、外圧全濾過、外圧循環濾過などが挙げられ、所望の処理条件、処理性能に応じて適宜選択することができる。膜寿命の点では濾過と膜表面の洗浄を同時に行うことのできる循環方式が好ましく、設備の単純さ、設置コスト、運転コストの点では全濾過方式が好ましい。
【００２７】
本実施形態においては、中空糸膜の濾液側から気体または液体で加圧する加圧工程を行うが、加圧工程に用いる気体としては空気、窒素などが挙げられ、液体としては純水、膜濾過水などが挙げられ、次亜塩素酸ナトリウム、酸、アルカリなどの薬液を添加してもよい。加圧工程に使用する気体または液体の圧力は中空糸膜の破裂圧力を超えない範囲内で選択されるが、破裂圧力が０．５ＭＰａよりも大きい場合は加圧気体または液体の圧力が０．１０ＭＰａ〜０．５０ＭＰａの範囲内にあることが好ましく、０．１５ＭＰａ〜０．３０ＭＰａの範囲内にあることがより好ましい。
【００２８】
気体または液体による加圧工程を実施する時間は、中空糸膜モジュールの濾液側の液体を完全に排出するか置き換えることが可能な時間以上である必要があるが、加圧気体または液体の単位時間当たりの導入量と中空糸膜モジュールの濾液側の体積により加圧工程に要する時間が異なる。また、中空糸膜の内部体積をも考慮して加圧時間を設定する必要がある。
【００２９】
気体による加圧工程において、中空糸膜の原液側から気体が放出される圧力よりも小さい圧力の気体を中空糸膜の濾液側から導入した場合、加圧気体の注入部と中空糸膜モジュールとを接続する配管の中及び中空糸膜モジュールの中に満たされた濾液により、逆洗が行われる。例えば、該配管中の中間部に透過液タンクなどの滞留部を設けることにより、逆洗時の液量を増やすこともできる。
【００３０】
本実施形態においては、中空糸膜モジュールの原液側に液体が満たされた状態で中空糸膜の原液側を気泡で洗浄するが、この気体洗浄工程で用いる気体として、空気、窒素などが挙げられる。気体の供給量は特に限定されないが、膜洗浄効果が高く、膜破損のおそれが小さいことから、気体の供給量が中空糸膜の面積１ｍ２あたり５〜１０００ノルマルリットル／時の範囲内にあることが好ましく、１０〜５００ノルマルリットル／時、の範囲内にあることがより好ましい。上記した「片端フリー」タイプのモジュールを使用した場合、中空糸膜から剥離したＳＳが排出されやすく、気体による膜洗浄効果が極めて高くなる。
【００３１】
逆洗浄後に中空糸膜を薬液洗浄して、中空糸膜に付着した有機物、無機物などを溶解除去することもできる。ここで、薬液洗浄の方法としては、有機物、無機物などを除去するために水酸化ナトリウム水溶液などのアルカリで処理する方法、金属類を除去するために酸水溶液などの酸で処理する方法、洗浄剤で処理する方法、これらを組み合わせて連続的に行う方法があり、これによって中空糸膜の再生が可能である。
【００３２】
これまでに述べてきた、濾過工程、加圧工程、充水工程、気体洗浄工程及び排水工程の一連の工程は、制御装置によってシーケンスコントロールを行うようにすることが可能である。例えば、一定時間濾過を行い、加圧工程、充水工程、気体洗浄工程、排水工程を行った後に、再度充水工程、気体洗浄工程、排水工程を行い、続いて濾過工程を行うという一連の工程をシーケンスコントロールにより自動的かつ連続的に行うことが可能である。これにより、濾過と中空糸膜の洗浄工程とを交互に繰り返しながら長期間安定的に運転を継続することが可能となる。充水工程、気体洗浄工程、排水工程の繰り返し回数を変更することは可能である。繰り返し回数を増やすことで洗浄効果が高まるが、繰り返し回数を増やすことで濾液の回収率が低下するため、２回〜５回の範囲内にあることが好ましい。また、濾過工程、加圧工程、気体洗浄工程、排水工程を一定回数以上繰り返した後に、充水工程、気体洗浄工程、排水工程を２回以上繰り返す一連の工程もシーケンスコントロールにより行うことができる。濾過工程、加圧工程、気体洗浄工程、排水工程の繰り返し回数を変更することは可能である。繰り返し回数を減らすことで洗浄効果が高まるが、繰り返し回数を減らすことで濾液の回収率が低下するため、２０回〜５００回の範囲内にあることが好ましい。充水工程、気体洗浄工程、排水工程の繰り返し回数も変更することが可能であり、繰り返し回数を増やすことで洗浄効果が高まるが、繰り返し回数を増やすことで濾液の回収率が低下するため、５回〜３０回の範囲内にあることが好ましい。
【００３３】
本実施形態の中空糸膜モジュールの洗浄方法は、中空糸膜を構成する素材、モジュールの形状を問わず、従来の洗浄方法よりも卓越した洗浄効果が発現されることから、極めて広範な用途において、従来よりも高い透過流束で長期間連続して安定的な濾過を行うことが可能である。例えば食品工業分野では、原料水の除菌・除濁・除鉄・除マンガン、洗浄用水の除菌・微粒子除去・回収、天然水の除菌・微粒子除去、醤油の除菌・精製、清酒の除菌・精製、食酢の除菌・精製、みりんの精製・調味料の除菌・精製、醸造折からの製品回収、糖液の除菌・微粒子除去・精製、ハチミツの精製、酵素・蛋白質の精製・濃縮、発酵液の精製、チーズポエーからの蛋白質の回収精製、ミルクの濃縮による高蛋白乳の製造、水産加工排水からの蛋白質回収、魚肉蛋白の濃縮、肉加工廃棄物からの肉蛋白質の回収、豚の血液からの赤血球の分離、血液中のアルブミンとグロブリンの濃縮精製、大豆ホエーからの生理活性物質の回収・精製、大豆煮汁からの蛋白質回収、あぶらな蛋白の毒素除去と蛋白質濃縮、じゃがいもでんぷん工業排水からの有用蛋白質の回収、天然色素の回収精製、バクテリア細胞及び代謝物質の回収による発酵液の精製などの用途で使用可能である。また、医療分野では、原液となる純水、超純水製造装置の前処理、逆洗用水のパイロジェン除去、注射用水製造、透析用水製造、透析液の精製、ワクチン・酵素・ビールス・核酸・蛋白質などの生理活性物質の分離・濃縮・精製・ホルモンの精製、人口血液の製造、多糖類の濃縮精製、病院手洗い水の除菌、手術器具洗浄水の除菌などの用途に使用可能である。また、電子工業分野では、逆浸透膜の前処理、超純水のファイナルフィルター、超純水のユースポイントフィルター、超純水のユニット組み込みフィルター、洗浄水の微粒子除去、研磨排水の回収、ダイシング排水の回収などの用途で使用可能である。また、化学工業分野では、塗料の濃縮・回収、油剤の分離・回収、エマルジョンの分離・回収、コロイドの分離・回収、微粉体の洗浄精製、洗浄水の微粒子除去、メッキ液の精製、電気透析の前処理等の用途で使用可能である。また、繊維・染色加工分野では、ＰＶＡ糊抜き排水のクローズド化、繊維加工油剤の回収・再利用、洗毛排水からのラノリンの回収、絹糸加工排水からのセリシンの回収などの用途で使用可能である。また、鉄鋼・機械加工分野では、バレル研磨排水の回収、バフ研磨排水の回収、圧延油排水処理、水溶性切削油排水処理、動植物油加工排水の処理、脱脂専用排水からのエマルジョン除去・洗浄剤回収、リンス水のエマルジョン除去・リンス水回収、スクリーン版洗浄剤からのインク類の除去などの用途で使用することが可能である。
【００３４】
次に、本実施形態の濾過装置の一例を図面にて説明する。図２は上記の洗浄方法を行うために使用することができる外圧型中空糸膜モジュールを用いた濾過装置の一例の概略構成図である。この濾過装置において、中空糸膜エレメント４が収納された中空糸膜モジュール１の内部は、上部が濾液側Ａ、下部が原液側Ｂになるように接着端部２によって仕切られている。濾液側Ａには、濾液出口５及び加圧気体導入口６が設けられており、原液側Ｂには、原液導入口７、気体排出口８、気体導入口９及び原液排水口１０が設けられている。原液側Ｂには、中空糸膜エレメント４が配置されており、中空糸膜エレメント４の下側には散気板３が配置されている。原液導入口７から原液側Ｂ内に導入された原液は中空糸膜エレメント４を通過して濾液となり、濾液は濾液側Ａに導出される。
【００３５】
次いで、本実施形態の運転方法の一例を、加圧工程において気体で加圧する場合の外圧全濾過方式を例として図３及び図４にしたがって説明する。図４には、図３に例示した濾過装置の基本的な運転方法について、各工程と作動バルブの開閉との相関が示されている。ここで、図４中、丸印が付されているときに当該バルブが開いていることを意味する。
【００３６】
本実施形態の濾過装置は、中空糸膜モジュール１と、中空糸膜モジュール１に原液を供給する送液ポンプ２９と、中空糸膜モジュール１内を加圧するための加圧装置としてのエアーコンプレッサー３０と、制御装置４０と、を備えている。制御装置４０は、送液ポンプ２９及びエアーコンプレッサー３０の駆動制御と、各バルブの開閉制御とを行うことが可能である。制御装置４０は、各工程をシーケンスコントロールによって順次実行するための制御を行う。なお、制御装置４０を省略し、各工程を順次行うように、手動でバルブの切り換え等を順次行ってもよい。
【００３７】
本実施形態の濾過装置において、全てのバルブを閉じた状態から、気体排出口バルブ２４、原液導入口バルブ２１を開き、送液ポンプ２９を作動させる（充水工程）。これにより、濾過容器２５の原液側Ｂ（中空糸膜モジュール１の原液側Ｂ）に原液が導入される。気体排出口８（気体排出口バルブ２４）から原液があふれた後、濾液出口バルブ２３を開き、気体排出口バルブ２４を閉じて濾過を開始する（濾過工程）。濾過工程では、濾過時間の経過に伴い中空糸膜エレメント４の膜表面にはＳＳ成分が付着し、濾過能力が低下するため、続いて物理洗浄を行う。
【００３８】
すなわち、送液ポンプ２９を停止した後、濾過工程で開いている原液導入口バルブ２１及び濾液出口バルブ２３を閉じて濾過を停止し、次いでエアーコンプレッサー３０を作動させながら原液排出口バルブ２７及び加圧気体導入口バルブ２２を開き加圧気体（加圧流体）を加圧気体導入口６から濾過容器２５の濾液側Ａ（中空糸膜モジュール１の濾液側Ａ）に導入して加圧工程を行う。この際、濾液側Ａ及び中空糸膜内の濾液が、中空糸膜の壁面を通して原液側Ｂに押し出され、原液排水口１０（原液排出口バルブ２７）より外部へ排出される。
【００３９】
続いて、濾液側圧抜きバルブ３１を開けて濾液側Ａの圧力を低下させ、加圧工程により低下した原液側Ｄの液面を上昇させるため、気体排出口バルブ２４及び原液導入口バルブ２１を開く。また、送液ポンプ２９を作動させて再度原液側Ｂに原液を導入する（充水工程）。気体排出口８（気体排出口バルブ２４）から原液があふれた後、送液ポンプ２９を停止させ、原液導入口バルブ２１を閉じて充水工程を停止する。
【００４０】
さらに、気体導入口バルブ２８を開いて気体洗浄工程（バブリング）を所定時間実施し、気体導入口バルブ２８を閉じた後に原液排出口バルブ２７を開いて原液側Ｂの原液を排出する排水工程を行う。
【００４１】
そして、再度、送液ポンプ２９を作動させて再度原液側Ｂに原液を導入する（充水工程）。気体排出口８（気体排出口バルブ２４）から原液があふれた後、送液ポンプ２９を停止させ、原液導入口バルブ２１を閉じて充水工程を停止する。これにより、次の濾過工程を行うことができる。
【００４２】
ここで、気体洗浄工程、排出工程、充水工程を繰り返すことでＳＳ成分の残留を低減することができる。一方で、濾過工程、加圧工程、充水工程、気体洗浄工程、排水工程、充水工程を一定回数以上繰り返した後に、気体洗浄工程、排水工程、充水工程を繰り返すことで一定回数内にモジュールに付着したＳＳ成分の一部を排出させる事ができる。
【００４３】
以上説明した基本的な運転方法に加えて、ドレン排出と充水とを繰り返して中空糸膜表面及び中空糸膜モジュール内部の洗浄を行う工程、あるいはフラッシング洗浄工程など、必要に応じて他の工程を追加することも可能である。
【００４４】
なお、加圧工程の後の充水工程は、加圧工程実施後に中空糸膜の外表面側の原液の液位が低下した場合に必要に応じて行えばよく、加圧工程直後の充水工程を省略することも可能である。
【００４５】
本実施形態の濾過装置を、イオン交換樹脂、イオン交換膜、逆浸透膜、活性炭吸着装置、活性汚泥処理装置などの用途に応じた後処理装置と組み合わせて、濾液の更なる浄化及び精製を行うことも可能である。また、本実施形態の濾過装置から排出される濃縮液またはドレンを、沈殿槽、凝集剤添加装置及び反応層からなる凝集装置、焼却装置などにより処理し、廃棄物量を低減することも可能である。
【実施例】
【００４６】
以下、実施例により本発明の一例をより詳細に説明する。以下に実施例及び比較例の結果から、本発明の一例によれば、長期間の安定的な濾過が可能であることが明らかである。
【００４７】
＜実施例１＞
中空糸膜モジュールとして、ポリビニルアルコールにより親水化処理されたポリフッ化ビニリデン系樹脂からなり、平均孔径が０．０２ミクロンである中空糸膜よりなる膜面積２８ｍ２の片端フリータイプの中空糸膜モジュールを使用した。ＳＳ成分として水酸化第二鉄を１６０ｍｇ／Ｌ含むモデル水を原液として、前記中空糸膜モジュールにより、外圧全濾過方式で流量３５００Ｌ／ｈの条件で定流量濾過を行った。シーケンスコントロールにより、濾過工程１０分に１回、中空糸膜エレメントの洗浄を行う洗浄工程及び再洗浄工程を実施した。すなわち、濾過工程と濾過工程との間に膜エレメント再生工程を行った。図５に示すように、洗浄工程では、中空糸膜モジュールの濾液側から圧力０．２ＭＰａの圧縮空気を送り込んで中空糸膜モジュール内を加圧することにより１０秒間加圧操作する加圧工程、原液側に原液を満たす充水工程、中空糸膜モジュールの原液側の下部から空気を１７００ＮＬ／ｈの流量で３０秒間噴出させる気体洗浄工程、及び原液側のドレンを排出する排水工程、及び原液側に原液満たす充水工程を行った。この洗浄工程の後、同様の条件で、気体洗浄工程、排水工程及び充水工程をさらに１回行う、再洗浄工程を行った。濾過運転期間中、中空糸膜エレメントへのＳＳ付着量を定期的に測定し、７日間運転を継続したところ、ＳＳ付着量は乾重量で６６ｇであった。
【００４８】
＜実施例２＞
中空糸膜の洗浄において、濾過工程１０分に１回、洗浄工程を行った。洗浄工程では、中空糸膜モジュールの濾液側に圧力０．２ＭＰａの空気で加圧することにより１０秒間加圧操作する加圧工程、充水工程、中空糸膜モジュールの原液側の下部から空気を１７００ＮＬ／ｈの流量で６０秒間噴出する気体洗浄工程、原液側のドレンを排出する排水工程を行った。濾過工程と上記洗浄工程を１２０回繰り返したところで、再洗浄工程を行った。再洗浄工程では、上記洗浄工程と同様の条件で、気体洗浄工程、排水工程及び充水工程を１０回繰り返し行った。その他の条件は実施例１と同様にしてモデル水の濾過を行った。７日間運転を継続したところ、ＳＳ付着量は乾重量で５８ｇであった。
【００４９】
＜比較例１＞
中空糸膜の洗浄において、濾過工程１０分に１回、洗浄工程を行った。洗浄工程では、中空糸膜モジュールの濾液側に圧力０．２ＭＰａの空気で加圧することにより１０秒間加圧操作する加圧工程、原液側に原液を満たす充水工程、中空糸膜モジュールの原液側の下部から空気を１７００ＮＬ／ｈの流量で６０秒間噴出させる気体洗浄工程、原液側のドレンを排出する排水工程のみを行った。再洗浄工程は行っていない。その他の条件は実施例１と同様にしてモデル水の濾過を行った。７日間運転を継続したところ、ＳＳ付着量は乾重量で３９７ｇであった。
【００５０】
図８に示すように、比較例１では、ＳＳ付着量が次第に増加しているのに対し、実施例１及び２では、ＳＳ付着量が増大することなく長期間に亘って安定している。したがって、長期間安定的に連続した濾過運転が可能となっている。
【符号の説明】
【００５１】
Ａ：濾液側
Ｂ：原液側
１：濾過容器
２：接着端部
３：散気板
４：中空糸膜エレメント
５：濾液出口
６：加圧気体導入口
７：原液導入口
８：気体排出口
９：気体導入口
１０：原液排水口
２１：原液導入バルブ
２２：加圧気体導入バルブ
２３：濾液出口バルブ
２４：気体排出口バルブ
２５：濾過容器
２６：中空糸膜エレメント
２７：原液排出口バルブ
２８：気体導入口バルブ
２９：送液ポンプ
３０：エアーコンプレッサー
３１：圧抜きバルブ
【図１】
0006618708.tif 000002
【図２】
0006618708.tif 000003
【図３】
0006618708.tif 000004
【図４】
0006618708.tif 000005
【図５】
0006618708.tif 000006
【図６】
0006618708.tif 000007
【図７】
0006618708.tif 000008
【図８】
0006618708.tif 000009